(57)【要約】地下下水道管またはガス管等の損傷した管を補修するためのライナーが開示される。ライナーは、不織布の繊維性マット上のＴＰＵコーティングを含む。ＴＰＵコーティングは、損傷した管に対してライナーを押しつけ熱硬化性樹脂を活性化するために用いられる媒体へのライナーからのスチレンの移動を遅延させるための、バリヤ層を含有する。熱硬化性樹脂により、ライナーが管内部で現場硬化されるとともに、ライナーが可撓性状態から剛性状態に変換される。【特許請求の範囲】
【請求項１】
熱可塑性ポリマー材料の層を含み、該熱可塑性材料がスチレンの移動に対するバリヤである、通路または管用の現場硬化ライナー。
【請求項２】
前記ライナーが、樹脂吸収性層を含む、請求項１に記載のライナー。
【請求項３】
前記樹脂吸収性層が、不織布材料である、請求項２に記載のライナー。
【請求項４】
前記不織材料が、針穿孔されたポリエステル不織布である、請求項３に記載のライナー。
【請求項５】
前記バリヤ層が、エチレンビニルアルコールポリマーおよび熱可塑性ポリウレタンからなる群より選択され、該熱可塑性ポリウレタンが、ＡＳＴＭ  Ｄ２２４０に従って決定されるところの６０ショアＤより高い硬度を有する、請求項１に記載のライナー。
【請求項６】
前記バリヤ層が、ＡＳＴＭ  Ｄ２２４０に従って決定されるところの８０ショアＤより高い硬度を有する熱可塑性ポリウレタンである、請求項５に記載のライナー。
【請求項７】
前記バリヤ層が、約０．５ｍｉｌ（１２マイクロメートル）〜約３．０ｍｉｌ（７５マイクロメートル）の厚さを有する、請求項１に記載のライナー。
【請求項８】
通路または管用の現場硬化ライナーであり、
（ａ）少なくとも一つの樹脂吸収性材料層と；
（ｂ）該樹脂吸収性材料層に吸収された熱硬化性樹脂と；
（ｃ）該樹脂吸収性材料層の少なくとも一方の側面上の三層コーティングと
を含み、該コーティングが、
（ｉ）該樹脂吸収性材料層と接触する第一熱可塑性層と；
（ｉｉ）該第一および第三熱可塑性層の間に設けられた、第二熱可塑性バリヤ層と；
（ｉｉｉ）第三熱可塑性層と
を含む、現場硬化ライナー。
【請求項９】
前記第一および前記第三層が、同じでありまたは異なり、熱可塑性ポリウレタンポリマー、コポリアミド（ＣＯＰＡ）ポリマーおよびコポリエステルポリマー（ＣＯＰＥ）からなる群より選択される、請求項８に記載のライナー。
【請求項１０】
前記第一および前記第三層が、ＡＳＴＭ  Ｄ２２４０に従って決定されるところの、約８５Ａ〜約９８ＡのショアＡ硬度を有するポリエステル熱可塑性ポリウレタンである、請求項９に記載のライナー。
【請求項１１】
前記第二熱可塑性バリヤ層が、エチレン、ビニルアルコール（ＥＶＯＨ）ポリマーおよび熱可塑性ポリウレタンからなる群より選択され、該熱可塑性ポリウレタンが、ＡＳＴＭ  Ｄ２２４０に従って決定されるところの６０ショアＤより高い硬度を有する、請求項８に記載のライナー。
【請求項１２】
前記熱可塑性ポリウレタンが、ＡＳＴＭ  Ｄ２２４０に従って決定されるところの約８０ショアＤより高い硬度を有する、請求項１１に記載のライナー。
【請求項１３】
前記バリヤ層が、約０．５ｍｉｌ（１２マイクロメートル）〜約３．０ｍｉｌ（７５マイクロメートル）の厚さを有する、請求項８に記載のライナー。
【請求項１４】
前記三層コーティングの前記第一および前記第三層の各々が、約５０マイクロメートル〜約１０００マイクロメートルの厚さを有する、請求項８に記載のライナー。
【請求項１５】
前記三層コーティングの前記第一および前記第三層の各々が、約１００マイクロメートル〜約５００マイクロメートルの厚さを有する、請求項１４に記載のライナー。
【請求項１６】
前記熱可塑性ポリウレタンバリヤ層が、ポリオールの非存在下で鎖延長剤をジイソシアネートと反応させることにより作製される、請求項１２に記載のライナー。
【請求項１７】
通路または管の空洞をライニングする方法であり、該空洞にライナーを導入するステップであり、該ライナーが、
（ａ）少なくとも一つの樹脂吸収性材料層と；
（ｂ）該樹脂吸収性材料層に浸漬された、スチレンを含有する熱硬化可能樹脂と；
（ｃ）該樹脂吸収性材料層の少なくとも一方の側面上の三層コーティング
を含み、該コーティングが、
（ｉ）該樹脂吸収性材料層と接触する第一熱可塑性層と；
（ｉｉ）該第一および第三熱可塑性層の間に設けられる第二熱可塑性バリヤ層と；
（ｉｉｉ）該バリヤ層と接触する第三熱可塑性層と；
を含む、ステップと、
蒸気または水を該ライナーの内側開口部に導入して、該ライナーを該通路または該管の該内側表面に対して押し付け、該熱硬化可能樹脂の硬化を活性化するステップとを含む、方法。
【請求項１８】
前記樹脂吸収性材料層が、針穿孔されたポリエステル不織布である、請求項１７に記載の方法。
【請求項１９】
前記三層コーティングが、約１００〜約１０００マイクロメートルの厚さを有する、請求項１７に記載の方法。
【請求項２０】
前記三層コーティングが、約３００〜約５００マイクロメートルの厚さを有する、請求項１９に記載の方法。
【請求項２１】
前記熱硬化可能樹脂が、ビニルエステル樹脂およびポリエステル樹脂からなる群より選択される、請求項１７に記載の方法。
【請求項２２】
前記管が、幹線下水管、横構下水管、およびガス管からなる群より選択される、請求項１７に記載の方法。
【請求項２３】
二層の樹脂吸収性材料層がある、請求項１７に記載の方法。
【請求項２４】
前記管が、直径少なくとも１０インチ（２５．４ｃｍ）である、請求項２３に記載の方法。
【請求項２５】
前記第二バリヤ層が、約１２マイクロメートル〜約７５マイクロメートルの厚さを有する、請求項１７に記載の方法。
【請求項２６】
前記第二バリヤ層が、ＡＳＴＭ  Ｄ２２４０に従って決定されるところの６０ショアＤより高い硬度を有する熱可塑性ポリウレタンである、請求項２５に記載の方法。
【請求項２７】
前記第二バリヤ層が、ＡＳＴＭ  Ｄ２２４０に従って決定されるところの８０ショアＤより高い硬度を有する熱可塑性ポリウレタンである、請求項２６に記載の方法。
【発明の詳細な説明】
【技術分野】
【０００１】
本発明は、管または他の様々な通路のためのライナーに関する。特に、本発明は、壊れた、穴があいた、または漏れている幹線下水管、横構下水管およびガス管を補修するために用いられる、地下下水道用ライナーに関する。本発明は、スチレンの移動に耐性のあるバリヤ層を有する、現場硬化ライナーに関する。すなわち、ライナーが補修される管内部で硬化される。本発明は、熱の使用により熱硬化性樹脂が硬化される（固められる）スチレンベースのポリエステル熱硬化性樹脂浸漬布を用いた現場硬化ライナーも目的とする。
【背景技術】
【０００２】
下水道およびガス管等の損傷した管または壊れた管をライニングするための現場硬化法は、地下管を補修するための非常に効果的な方法となっている。この方法は、地下管を掘り出す必要性、およびその結果生じる舗装道路および建物等の地表のインフラへの損傷を回避する。現場硬化法は、まず、ライナーが可撓性状態にある間に管の内部にライナーを配置するステップと、それからライナーを損傷した管内部に対して押し付けながらライナーを管の中で硬い状態に硬化するステップとを伴う。従来法は空気、蒸気または水を用いてライナーに加圧して、可撓性ライナーを管の内部に適合させ、ライナーを管の内部に対して圧力により保持しながら硬い状態に硬化させる。
【０００３】
従来技術のライナーは、ライナーの一方の側面に布を用い、もう一方の側面に単層ポリマーシートを用いて作製されている。布は、スチレンベースのポリエステル樹脂またはエポキシ樹脂等の未硬化熱硬化性材料に浸漬される。ライナーを管内部に設置した後に、硬化、すなわち熱硬化性材料を剛性状態に変換するプロセスが実行される。ライナーは、特許文献１に記載される引込法または特許文献２に記載される反転法により補修する管の内部に設置でき、これらの特許はともに参照により本明細書に組み込まれる。布上に設置するポリマーシートは、使用する熱硬化性材料に耐性でなければならないうえに、熱硬化性材料を硬化させるために用いる熱に耐えられなければならない。布を被覆するために様々な熱可塑性プラスチックおよびエラストマーが用いられており、ポリウレタンが多用されている。熱可塑性ポリウレタンは、その耐摩耗性、耐引き裂き性および弾性により特に望ましい。
【０００４】
スチレンベースのポリエステルを熱硬化樹脂として使用する際に生じる一つの問題は、樹脂から樹脂吸収性材料層に被覆された熱可塑性プラスチックポリマー層を通ってのスチレンの移動である。スチレンが現場硬化管の空洞に入り、管ライナーに加圧するために用いられる水または蒸気等の媒体を汚染する。媒体を管から排出する際にはスチレンで汚染されているため、単に地元の都市下水網に流すのではなく特別に処理しなければならない。また、スチレンの匂いにも対処しなければならないことも問題になりうる。
【０００５】
管ライナーに加圧するために用いられる媒体へのスチレンの移動を大きく減少させる熱可塑性層を有し、媒体を通常の下水道処理施設で処理できるようにすることが望ましいだろう。このような開発によって据え付け費が減少され、環境も改善されうる。
【先行技術文献】
【特許文献】
【０００６】
【特許文献１】米国特許第４，００９，０６３号明細書
【特許文献２】米国特許第４，０６４，２１１号明細書
【発明の概要】
【課題を解決するための手段】
【０００７】
ライナーを通ったスチレンの移動を大きく減少させるためのバリヤ層を含む、通路または管用の現場硬化ライナー。ライナーは、樹脂吸収性材料、好ましくは不織樹脂吸収性材料の少なくとも一つの層を有する。ライナーは、樹脂吸収性材料層に含浸された熱硬化性樹脂、好ましくはスチレンポリエステル樹脂も有する。ライナーは、樹脂吸収性材料層に付着した熱可塑性コーティングを有する。コーティングは熱可塑性バリヤ層を含み、これは高硬度熱可塑性ポリウレタンポリマーまたはエチレンビニルアルコールポリマーであるのが好ましい。コーティングは、（ａ）樹脂吸収性材料層と接触する第一熱可塑性層と、（ｂ）第一熱可塑性層および第三熱可塑性層と接触する第二熱可塑性バリヤ層と、（ｃ）バリヤ層と接触する第三熱可塑性層とを含む三層コーティングであるのが好ましい。コーティングの第一および第三層は、熱可塑性ポリウレタン（ＴＰＵ）、コポリアミド（ＣＯＰＡ）およびコポリエステル（ＣＯＰＥ）からなる群より選択される熱可塑性ポリマーから作製されうる。
【０００８】
最も好ましい実施形態においては、樹脂吸収性材料層はポリエステル不織布であり、熱硬化性樹脂はスチレンポリエステル樹脂であり、コーティングは、第一および第三層としてポリエステル熱可塑性ポリウレタンポリマー（ＴＰＵ）を有し、第一層と第三層との間に高硬度ＴＰＵまたはエチレンビニルアルコール（ＥＶＯＨ）ポリマーのバリヤ層（第二層）を有する、三層コーティングである。
【発明を実施するための形態】
【０００９】
通路または管用の現場硬化ライナーは、（ａ）少なくとも一つの樹脂吸収性材料層と、（ｂ）樹脂吸収性材料層に吸収された熱硬化可能樹脂と、（ｃ）バリヤ材料を含む熱可塑性コーティングまたはフィルムから構成される。熱可塑性コーティングは、樹脂吸収性材料層と接触する第一熱可塑性層と、第二熱可塑性バリヤ層と、バリヤ層と接触する第三熱可塑性層とを有する三層フィルムであるのが好ましい。第二熱可塑性バリヤ層は、高硬度ＴＰＵまたはＥＶＯＨポリマーでありうる。コーティングの第一および第三層は同じでも異なってもよく、ＴＰＵ、ＣＯＰＡまたはＣＯＰＥポリマーでありうる。コポリアミド（ＣＯＰＡ）ポリマーの例は、ＡｒｋｅｍａからＰｅｂａｘ（登録商標）として市販されるものである。コポリエステル（ＣＯＰＥ）ポリマーの例は、ＤｕＰｏｎｔからＨｙｔｒｅｌ（登録商標）として市販されるものである。最も好ましい実施形態は、コーティングの三つの層全てにＴＰＵポリマーを使用し、第一および第三層が低硬度ＴＰＵ（９８ショアＡ未満）であり、第二バリヤ層が高硬度（６０ショアＤ以上）を有するＴＰＵであるものである。高硬度ＴＰＵのバリヤ層が、低硬度ＴＰＵの第一および第三層の間に設けられる。コーティングの三つの層全てにＴＰＵを使用する最も好ましい実施形態に関して本発明を記載する。本明細書におけるコーティングは、フィルムを意味する。
【００１０】
（コーティングの第一および第三層のためのＴＰＵ）
本発明において第一および第三層に使用する熱可塑性ポリウレタン（ＴＰＵ）ポリマーは、三つの反応物の反応により作製される。第一反応物はポリエステル、ポリエーテル、ポリカーボネートまたはその混合物のヒドロキシル末端中間体等の、ヒドロキシル末端中間体である。第二反応物はグリコールまたはアミン鎖延長剤であり、グリコール鎖延長剤が好ましい。第三反応物はイソシアネート、好ましくはジイソシアネートである。三つの好ましい反応物の各々を、以下に記載する。
【００１１】
ヒドロキシル末端ポリエステル中間体は、一般に、約１０００〜約１０，０００、望ましくは約２０００〜約５０００、好ましくは約２０００〜約３０００の数平均分子量（Ｍｎ）を有する直鎖状ポリエステルである。分子量は、末端官能基のアッセイによって決定され、数平均分子量と関係する。ヒドロキシル末端ポリエステル中間体は、１．５未満、好ましくは１．０未満、より好ましくは０．８未満等の低酸価を有するのが好ましい。低酸価はＴＰＵポリマーの加水分解安定性を改善するため、ヒドロキシル末端ポリエステル中間体の低酸価は、水分と接触するライナーに好ましい。酸価は、ＡＳＴＭ  Ｄ−４６６２に従って決定され、１．０グラムのサンプル中の酸性成分を滴定するために必要な水酸化カリウムのミリグラム数で表される塩基の量として定義される。ＴＰＵポリマー調製の当業者に公知のＴＰＵに加水分解安定剤を加えることによっても、加水分解安定性が改善されうる。ヒドロキシル末端ポリエステル中間体は、（１）一つ以上のジカルボン酸または無水物との一つ以上のグリコールのエステル化反応、または（２）エステル交換反応、すなわちジカルボン酸のエステルとの一つ以上のグリコールの反応によって生成される。末端ヒドロキシル基が優勢な直鎖状鎖を得るために、概して酸に対しグリコールが１モルより大きい、過剰なモル比が好ましい。好適なポリエステル中間体には、ε−ポリカプロラクトンおよびジエチレングリコール等の二官能性開始剤から典型的に作製されるポリカプロラクトン等の様々なラクトンも含まれる。望ましいポリエステルのジカルボン酸は、脂肪族、脂環式、芳香族またはそれらの組み合わせでありうる。単独または混合物において使用できる好適なジカルボン酸は、一般に合計４〜１５の炭素原子を有し、琥珀酸、グルタル酸、アジピン酸、ピメリン酸、スベリン酸、アゼライン酸、セバシン酸、ドデカンジオン酸、イソフタル酸、テレフタル酸、シクロヘキサンジカルボン酸などを含む。無水フタル酸、テトラヒドロフタル酸無水物などの上記のジカルボン酸の無水物も使用できる。アジピン酸が好ましい酸である。望ましいポリエステル中間体を形成するために反応させるグリコールは、脂肪族、芳香族、またはそれらの組み合わせであり得、合計２〜１２の炭素原子を有し、エチレングリコール、ジエチレングリコール、１，２−プロパンジオール、１，３−プロパンジオール、１，３−ブタンジオール、１，４−ブタンジオール、１，５−ペンタンジオール、１，６−ヘキサンジオール、２，２−ジメチル−１，３−プロパンジオール、１，４−シクロヘキサンジメタノール、デカメチレングリコール、ドデカメチレングリコールなどを含み、１，４−ブタンジオールが好ましいグリコールである。二つ以上のグリコールのブレンドが用いられうる。ガス管等の耐微生物性が必要な管をライニングするのに用いるライナーには、ジエチレングリコールが好ましいグリコールである。
【００１２】
第一および第三層で使用するＴＰＵポリマーを作製するために用いるための第二反応物として使用する好適なグリコール鎖延長剤は、脂肪族、芳香族またはそれらの組み合わせであり得、２〜約１２の炭素原子を有する。グリコール鎖延長剤は、約２〜約１０の炭素原子を有する低級脂肪族または短鎖グリコールであるのが好ましく、例えば、エチレングリコール、ジエチレングリコール、プロピレングリコール、ジプロピレングリコール、１，４−ブタンジオール、１，６−ヘキサンジオール、１，３−ブタンジオール、１，５−ペンタンジオール、１，４−シクロヘキサンジメタノールヒドロキノン、ジ（ヒドロキシエチル）エーテル、ネオペンチルグリコール（ｎｅｏｐｅｎｔｙｇｌｙｃｏｌ）などを含み、１，４−ブタンジオールが好ましい。芳香族グリコールを鎖延長剤として用いて、ベンゼングリコールおよびキシレングリコールを含むＴＰＵを作製しうる。キシレングリコールは、１，４−ジ（ヒドロキシメチル）ベンゼンおよび１，２−ジ（ヒドロキシメチル）ベンゼンの混合物である。ベンゼングリコールは、ヒドロキノン、すなわち、１，４−ジ（２−ヒドロキシエトキシ）ベンゼンとしても知られるビス（ベータ−ヒドロキシエチル）エーテル；レソルシノール、すなわち、１，３−ジ（２−ヒドロキシエチル）ベンゼンとしても知られるビス（ベータ−ヒドロキシエチル）エーテル；カテコール、すなわち、１，２−ジ（２−ヒドロキシエトキシ）ベンゼンとしても知られるビス（ベータ−ヒドロキシエチル）エーテル、；およびそれらの組み合わせを特に含む。二つ以上のグリコールの混合物を、本発明のＴＰＵにおいて鎖延長剤として使用できる。１，４−ブタンジオールおよび１，６−ヘキサンジオールの混合物が、好ましい混合物である。
【００１３】
本発明の第一および第三層のＴＰＵを作製するための第三反応物は、ジイソシアネートである。好適なジイソシアネートには、芳香族ジイソシアネート、例えば、４，４’−メチレンビス−（フェニルイソシアネート）（ＭＤＩ）；ｍ−キシリレンジイソシアネート（ＸＤＩ）、フェニレン−１，４−ジイソシアネート、１，５−ナフタレンジイソシアネート、ジフェニルメタン−３，３’−ジメトキシ−４，４’−ジイソシアネート（ＴＯＤＩ）およびトルエンジイソシアネート（ＴＤＩ）；ならびに、脂肪族ジイソシアネート、例えば、イソホロンジイソシアネート（ＩＰＤＩ）、１，４−シクロヘキシルジイソシアネート（ＣＨＤＩ）、デカン−１，１０−ジイソシアネート、ヘキサメチレンジイソシアネート（ＨＤＩ）、およびジシクロヘキシルメタン−４，４’−ジイソシアネートが含まれる。最も好適なジイソシアネートは、４，４’−メチレンビス（フェニルイソシアネート）、すなわちＭＤＩである。二つ以上のジイソシアネートの混合物も使用できる。また、トリイソシアネート等の少量の２を上回る官能基を有するイソシアネートを、ジイソシアネートとともに使用できる。大量の３以上の官能基を有するイソシアネートはＴＰＵポリマーを架橋させ、そのため溶融処理される能力を妨げるため、避けなければならない。
【００１４】
三つの好ましい反応物（ヒドロキシル末端ポリエステル中間体、グリコール鎖延長剤、およびジイソシアネート）を一緒に反応させて、本発明のＴＰＵコーティングの第一および第三層で使用する高分子量ＴＰＵを形成する。三つの反応物を反応させるための任意の周知のプロセスを用いてＴＰＵを作製しうる。好ましいプロセスは、三つ全ての反応物を押出反応器に加えて反応させる、いわゆるワンショットプロセスである。ヒドロキシル含有成分すなわちヒドロキシル末端ポリエステル中間体および鎖延長剤グリコールの総当量に対するジイソシアネートの当量は、約０．９５〜約１．１０、望ましくは約０．９６〜約１．０２、好ましくは約０．９７〜約１．００５である。ウレタン触媒を利用した反応温度は、一般に約１７５℃〜約２４５℃、好ましくは１８０℃〜２２０℃である。
【００１５】
一般に、ジイソシアネートをポリエステル中間体または鎖延長剤と反応させるために任意の従来の触媒を用いることができ、これは当技術分野および文献で周知のものである。好適な触媒の例には、アルキル部分が１〜約２０の炭素原子を有するビスマスまたはスズの様々なアルキルエーテルまたはアルキルチオールエーテルが含まれ、具体例にはビスマスオクトエート、ビスマスラウレートなどが含まれる。好ましい触媒には、スタンナスオクトエート、ジブチルスズジオクトエート、ジブチルスズジラウレートなどの様々なスズ触媒が含まれる。このような触媒の量は、ポリウレタン形成反応物の総重量に基づいて、約２０〜約２００ｐｐｍ等、一般に少量である。
【００１６】
プレポリマープロセスを利用して熱可塑性ポリウレタンを調製することもできる。プレポリマールートでは、ヒドロキシル末端ポリエステル中間体を、一般に当量過剰の一つ以上のジイソシアネートと反応させて、遊離または未反応ジイソシアネートを有するプレポリマー溶液を形成する。反応は一般に、好適なウレタン触媒の存在下で約８０℃〜約２２０℃、好ましくは約１５０℃〜約２００℃の温度で実施される。その後、上記のような選択的種類の鎖延長剤を、イソシアネート末端基ならびに任意の遊離または未反応ジイソシアネート化合物と概して等しい当量で加える。ヒドロキシル末端ポリエステルおよび鎖延長剤の総当量に対する総ジイソシアネートの当量比は、したがって、約０．９５〜約１．１０、望ましくは約０．９６〜約１．０２、好ましくは約０．９７〜約１．００５である。望ましいショア硬度を得るために、鎖延長剤に対するヒドロキシル末端ポリエステルの当量比が調節される。鎖延長反応温度は一般に約１８０℃〜約２５０℃であり、約２００℃〜約２４０℃が好ましい。典型的にプレポリマールートは任意の従来のデバイスで実行でき、押出機が好ましい。したがって、ポリエステル中間体を押出機の第一部分で当量過剰のジイソシアネートと反応させてプレポリマー溶液を形成し、その後下流部分で鎖延長剤を加えてプレポリマー溶液と反応させる。任意の従来の押出機を利用でき、長さ対直径比が少なくとも２０、好ましくは少なくとも２５のバリヤスクリューを備えた押出機が好ましい。
【００１７】
有用な添加剤を適切な量で利用でき、これには不透明顔料、可塑剤、着色剤、鉱物質充填剤、安定剤、潤滑剤、ワックス、紫外線吸収剤、プロセシング助剤、および他の所望の添加剤が含まれる。有用な不透明顔料には、二酸化チタン、酸化亜鉛、およびチタネートイエローが含まれ、有用な色付け顔料には、カーボンブラック、イエローオキシド、ブラウンオキシド、ローおよびバーントシエナまたはアンバー、酸化クロムグリーン、カドミウム顔料、クロミウム顔料、および他の混合金属酸化物および有機顔料が含まれる。有用な充填材には、珪藻土（スーパーフロス）クレー、シリカ、タルク、雲母、ワロストナイト（ｗａｌｌｏｓｔｏｎｉｔｅ）、硫酸バリウム、および炭酸カルシウムが含まれる。所望される場合には抗酸化剤等の有用な安定剤を使用でき、これにはフェノール系酸化防止剤が含まれ、一方、有用な光安定剤には有機ホスフェートおよび有機スズチオレート（メルカプチド）が含まれる。有用な潤滑剤には、ステアリン酸金属塩、パラフィン油およびアミドワックスが含まれる。有用な紫外線吸収剤には、２−（２’−ヒドロキシフェノール）ベンゾトリアゾールおよび２−ヒドロキシベンゾフェノンが含まれる。ＴＰＵポリマーの加水分解安定性を改善するためにも添加剤を用いうる。
【００１８】
ＴＰＵポリマーの重量平均分子量（Ｍｗ）は、一般に約６０，０００〜約５００，０００、好ましくは約８０，０００〜約３００，０００ダルトンである。蒸気を用いて管ライナーを既存の管の壁に対して押し付け熱硬化可能樹脂を硬化させる用途では、ＴＰＵポリマーが、約１２０℃より高い、好ましくは約１４０℃より高い、より好ましくは約１８０℃未満のＤＳＣ二次熱融解吸熱ピーク温度により示される高温性能特性を有するのが好ましい。この高温性能は、現場硬化取り付けの間にライナーに穴が形成されるのを防ぐのに必要である。温度性能特性は、１０℃／分での加熱／冷却／加熱モードで−１００℃〜２３０℃の走査条件を用いた示差走査熱量測定（ＤＳＣ：Ｄｉｆｆｅｒｅｎｔｉａｌ  Ｓｃａｎｎｉｎｇ  Ｃａｌｏｒｉｍｅｔｒｙ）を用いて測定される。ＡＳＴＭ  Ｄ−３４１８−０３標準が、ＤＳＣ試験を記載する。二次熱融解吸熱ピーク温度を用いて、サンプルの任意の分散が補正される。
【００１９】
ＴＰＵライナーの第一および第三層で使用される最も好ましいＴＰＵポリマーは、約８５Ａ〜約９８Ａ、好ましくは８５Ａ〜９５ＡのショアＡ硬度を有し、２１０℃および３．８Ｋｇの負荷で８０ｇ／１０分以下、好ましくは６５ｇ／１０分未満、より好ましくは５０ｇ／１０分未満のメルトフローインデックスを有する。ＴＰＵのカレンダー加工グレードは典型的に約４５〜８０のメルトフローインデックスを有し、押出グレードは典型的に４０以下のメルトフローインデックスを有する。これらの要件を満たす市販のＴＰＵポリマーは、Ｅｓｔａｎｅ（登録商標）ＴＰＵ５８４３７、５８２７７、５８４４７、５４６０５、５４７７７、Ｔ５６３０、Ｔ５６２０、５８６０５およびＸ−１３５１として公知であり、Ｌｕｂｒｉｚｏｌ  Ａｄｖａｎｃｅｄ  Ｍａｔｅｒｉａｌｓ，Ｉｎｃ．から市販されている。９８ショアＡより高い硬度を有するＴＰＵポリマーは、特に反転法によって損傷した管へのライナーの挿入を促進するには、場合によっては硬すぎうる。ショアＡおよびショアＤ硬度は、ＡＳＴＭ  Ｄ２２４０に従って決定される。
【００２０】
ガス管をライニングするためにＴＰＵを使用する場合は、低酸価ポリエステル中間体から作製され、ポリエステル中間体がアジピン酸をジエチレングリコールと反応させて作製されるＴＰＵを使用するのが好ましい。このタイプのＴＰＵがより耐微生物性であると考えられるためである。ガス管には耐微生物性が望ましい。使用されるＴＰＵのタイプは使用中にさらされる環境および硬化プロセスに必要な温度により変化しうる。
【００２１】
ＴＰＵは、良好な耐溶媒性も有しなければならない。溶媒は、樹脂吸収性層に熱硬化可能樹脂を入れるのを促進するために作製されるライナーに穿孔された穴の上に、ＴＰＵパッチを溶媒溶接するために用いることができる。溶媒は、もともと平坦な長方形シートから閉管を作るためにライナーの長さ方向の継目の上にＴＰＵテープを溶媒溶接するためにも用いることができる。
【００２２】
（バリヤ層）
スチレンの移動に耐性のバリヤ層（第二層）が、上述の第一および第三層の間に使用される。現場硬化ライナーで使用する熱硬化樹脂は通常、樹脂を硬化させるためにスチレンを使用したポリエステル樹脂である。スチレンがライナーの熱可塑性部分を通って移動すれば、ライナーを膨張させるのに用いる水または蒸気がスチレンによって汚染されうる。水または蒸気中にあまりに多量のスチレンが存在すると、水を都市排水システムに排出するのではなく、より高コストの手段により回収および廃棄せねばならない。
【００２３】
非常に硬いＴＰＵまたはエチレンビニルアルコール（ＥＶＯＨ）ポリマーからスチレンバリヤ層が形成できることが分かっている。第一および第三層の間にバリヤ層を設置するのが好ましい。バリヤ層は第一および第三層ほど樹脂吸収性材料に対する良好な接着性を有しないため、樹脂吸収性材料上に直接設置するのではなく、第一および第三層の間に設置する。バリヤ層を樹脂吸収性材料上に直接設置することが望まれる場合には、好適な接着剤をバリヤ層および樹脂吸収性材料の間に適用しうる。
【００２４】
バリヤ層は、６０ショアＤ以上、好ましくは６５ショアＤ以上、より好ましくは７５ショアＤ以上、最も好ましくは約８５ショアＤ以上の硬度を有する、非常に硬いＴＰＵであるのが好ましい。バリヤ層の非常に硬いＴＰＵの好適な材料につき、以下により詳細に記載する。
【００２５】
非常に硬い剛性ＴＰＵポリマーは、ポリイソシアネートを短鎖ジオール（すなわち鎖延長剤）、および任意に１５重量パーセント未満のポリオール（上記の第一および第三ＴＰＵ層で使用されるヒドロキシル末端中間体）と反応させることにより作製される。剛性ＴＰＵポリマーは５重量パーセント未満のポリオールを含有するのが好ましく、剛性の非常に硬いＴＰＵポリマーにゼロのポリオールが存在するのがより好ましい。剛性の非常に硬いＴＰＵポリマーは、６０ショアＤ以上、好ましくは６５ショアＤ以上、より好ましくは７５ショアＤ以上、最も好ましくは８５ショアＤ以上のジュロメーター硬度を有する。
【００２６】
剛性の非常に硬いＴＰＵポリマーを作製するための適切な鎖延長剤は、好ましくは約２〜約１２の炭素原子を有する低級脂肪族または短鎖グリコールであり、例えばエチレングリコール、ジエチレングリコール、プロピレングリコール、ジプロピレングリコール、１，４−ブタンジオール、１，６−ヘキサンジオール、１，３−ブタンジオール、１，５−ペンタンジオール、１，４−シクロヘキサンジメタノールヒドロキノンジ（ヒドロキシエチル）エーテル、ネオペンチルグリコール（ｎｅｏｐｅｎｔｙｇｌｙｃｏｌ）などならびにその混合物が含まれ、１，６−ヘキサンジオールが好ましい。芳香族グリコール等の他のグリコールを使用してもよいが、好ましくはない。
【００２７】
剛性の非常に硬いＴＰＵポリマーを作製するための好適なポリイソシアネートには、４，４’−メチレンビス−（フェニルイソシアネート）（ＭＤＩ）等の芳香族ジイソシアネート；ｍ−キシレンジイソシアネート（ＸＤＩ）、フェニレン−１，４−ジイソシアネート、ナフタレン−１，５−ジイソシアネート、ジフェニルメタン−３，３’ジメトキシ−４，４’−ジイソシアネートおよびトルエンジイソシアネート（ＴＤＩ）；ならびにイソホロンジイソシアネート（ＩＰＤＩ）、１，４−シクロヘキシルジイソシアネート（ＣＨＤＩ）、デカン−１，１０−ジイソシアネート、およびジシクロヘキシルメタン−４，４’−ジイソシアネート等の脂肪族ジイソシアネートが含まれる。最も好ましいジイソシアネートは、４，４’−メチレンビス（フェニルイソシアネート）、すなわちＭＤＩである。
【００２８】
上記のポリイソシアネートを一切のポリオールの非存在下で鎖延長剤と反応させることにより、剛性の非常に硬いＴＰＵポリマーを作製するのが好ましい。ポリオールが使用される場合には、総ＴＰＵ反応物の最大１５重量パーセント未満、より好ましくは５パーセント未満の少量で使用されねばならない。使用される場合には、ヒドロキシル末端中間体としても知られるポリオールが、衝撃強さを増加させるために非常に少ない量で使用される。使用できるポリオールは、ＴＰＵポリマーを作製するのに使用される普通のポリオールの任意のものである。これらには、ヒドロキシル末端ポリエステル、ヒドロキシル末端ポリエーテル、およびヒドロキシル末端ポリカーボネートが含まれる。好ましいヒドロキシル末端中間体は、第一および第三ＴＰＵポリマー層の説明で上により詳細に記載されているポリマーである。
【００２９】
使用されるポリイソシアネート、好ましくはジイソシアネートのレベルは、ヒドロキシル含有成分（すなわち、使用する場合にはヒドロキシル末端中間体、および鎖延長剤グリコール）の等重量に対するジイソシアネートの等重量である。ヒドロキシル含有成分に対するポリイソシアネートの等重量比は、約０．９５〜約１．１０、好ましくは約０．９６〜約１．０２、より好ましくは約０．９７〜約１．００５である。
【００３０】
剛性の非常に硬いＴＰＵポリマーを作製するための反応物を、当業者に周知のように、好ましくはワンショット重合プロセスで一緒に反応させる。ワンショットプロセスは、加熱した二軸スクリュー押出機に反応物を供給するステップを伴い、反応物が重合してポリマーが押出機を出た際にペレットに形成される。
【００３１】
バリヤ層のための好適な剛性の非常に硬いＴＰＵは、Ｉｓｏｐｌａｓｔ（登録商標）およびＨＳ８５として市販されており、ともにＣｌｅｖｅｌａｎｄ，Ｏｈｉｏ， Ｕ．Ｓ．ＡのＬｕｂｒｉｚｏｌ  Ａｄｖａｎｃｅｄ  Ｍａｔｅｒｉａｌｓ，Ｉｎｃ．から入手可能である。
【００３２】
樹脂吸収性材料
ライナーの一つの層として、樹脂吸収性材料を使用する。樹脂吸収性材料は、熱硬化可能樹脂を吸収または保持する任意の材料である。樹脂吸収性層は、厚さ０．１〜２０ｃｍ、好ましくは厚さ０．２〜１５ｃｍ、より好ましくは厚さ０．３〜１０ｃｍでありうる。好適な樹脂吸収性材料には、織繊維または不織繊維でありうる有機または無機繊維の繊維性材料が含まれる。（幹線または横構）下水道をライニングする場合には、樹脂吸収性材料はポリエステル不織布マット等、針穿孔された不織布材料であるのが好ましい。ガス管のライニングには、ガラス繊維材料が典型的に好ましい。
【００３３】
上記の第一層のＴＰＵポリマーを、樹脂吸収性材料の一方の側面上に被覆する。溶融処理装置を用いてＴＰＵを樹脂吸収性材料上へ被覆する。好適な溶融処理装置は、カレンダーおよび押出プロセスを含む。ライナー上のＴＰＵコーティング層（第一層）の好ましい厚さは、約５０〜約１０００マイクロメートル、好ましくは約１００〜約８００マイクロメートル、より好ましくは約１００〜約５００マイクロメートルの厚さである。ＴＰＵコーティング層（第一層）は、接着剤を用いずにポリエステル不織布マットに非常によく固着するため、本発明のＴＰＵコーティングではポリエステル不織布マットが好ましい。
【００３４】
現場硬化ライナーが補修の必要なより大きな直径（例えば２５ｃｍより大きい直径）の管用に設計される場合には、二層の樹脂吸収性材料が使用されることが多い。横構等のより小さい管用には、単層の樹脂吸収性材料を使用するのが慣行である。
【００３５】
ＴＰＵコーティングは、三つの別々の層からなる。ＴＰＵの第一層が、樹脂吸収性層上へ被覆される。第二層であるバリヤ層が第一層に塗布され、ＴＰＵの第三層が第二層（バリヤ層）に塗布される。バリヤ層は、約１２マイクロメートル（０．５ｍｉｌ）〜約７５（３ｍｉｌ）マイクロメートル、好ましくは約２０〜約３０マイクロメートルの厚さを有しなければならない。高硬度ＴＰＵを使用する場合にはバリヤ層が非常に固く、したがってこの層が厚いほど、管内部にライナーを据え付けるのがより困難となろう。約１ｍｉｌ（２５マイクロメートル）のバリヤ層を使用する場合には、反転法により補修が必要な管内にライナーを据え付けられることが分かっている。バリヤ層は上に特定されるものより薄くなりなおかつバリヤとして機能しうるが、厚さ１２マイクロメートル未満のフィルムを押出またはカレンダー加工することは困難である。押出またはカレンダー加工がバリヤ層のフィルムを生成するための好ましい方法であるため、約１ｍｉｌ（２５マイクロメートル）の厚さを使用することが推奨される。第三ＴＰＵ層は、バリヤ層の上に設置される。第三ＴＰＵ層は、（樹脂吸収性層と接触している）第一ＴＰＵ層につき上述した厚さを有することになる。最も好ましいＴＰＵコーティングは、第一および第三層がそれぞれ厚さ約１００マイクロメートルであり、第二層（バリヤ）が厚さ約２５マイクロメートルである三層ＴＰＵコーティングである。
【００３６】
コーティングの第一および第三層のより軟性のＴＰＵは、樹脂吸収性層に対する良好な接着を達成するために樹脂吸収性層と接触している必要がある。バリヤ層の非常に硬いＴＰＵは、第一および第三層に使用されるより軟性のＴＰＵほど樹脂吸収性層に対する良好な接着を有しない。また、第一および第三層のより軟性のＴＰＵは、ライナーの外側の層にある必要があるが、これは、熱硬化性樹脂を加える目的でライナーに切り込まれた穴にパッチし、ライナー上に継目テープを糊付けしてライナーが作られた元の平坦な長方形からライナーの円筒形をつくることがより容易になるためである。非常に硬いＴＰＵバリヤ層は、硬ＴＰＵにパッチまたはテープを溶媒糊付けすることが容易でないため、非常に硬いＴＰＵバリヤ層をより軟性の２つのＴＰＵ層の間に挟まなければならない。
【００３７】
（ライナー）
本発明のライナーを作製するために、ＴＰＵを樹脂吸収性材料上へ溶融被覆または押出被覆する。より軟性のＴＰＵの第一層は、樹脂吸収性材料上へ溶融被覆または押出被覆されうる。別のステップで、より軟性のＴＰＵの第三層を非常に硬いＴＰＵバリヤ層と同時押出すればよく、組み合わせた第三層およびバリヤ層を第一ＴＰＵ層に溶融塗布しながら、樹脂吸収性材料上へ溶融被覆しうる。三つのＴＰＵコーティング層を樹脂吸収性材料に塗布する際に三つ全てのＴＰＵ層を同時押出またはカレンダー加工することにより、ワンステップでライナーを作製してもよい。熱硬化性樹脂に作製可能な樹脂、例えばビニルエステル樹脂またはポリエステル樹脂は、スチレンを含有し、これが樹脂吸収性材料に加えられる。この段階（硬化前）ではライナーは可撓性であり、下水管等の空洞の通路内部に設置されうる。可撓性ライナーを引込法または反転法により挿入でき、これは公知技術である。空洞内部に入ったら、蒸気および／または温水を注入することにより熱および圧力を加えてライナーを管の内部に対して押し付け、熱硬化性樹脂を現場硬化させる。圧力下温水を用いてライナーを空洞に挿入することもできる。樹脂が硬化されると熱硬化性になり、ライナーが剛性になり管内に剛性管が形成される。
【００３８】
ライナーは、管の補修に必要な所望の長さに作製でき、連続した管状ライナーであるのが好ましい。ライナーは、より短いピースを継ぎ合わせる必要のない一つの連続的長さで管を補修するのに十分な長さを有しなければならない。ライナーは典型的には長さが少なくとも５０メートルとなり、最大５０００メートルの長さとなりうる。より典型的にはライナーは長さ２００〜１０００メートルの長さである。
【００３９】
閉管に作製されたライナーの直径は、補修の必要な管の直径に応じて変動する。典型的直径は約５ｃｍ〜約２５０ｃｍであるが、より一般的には直径は２０ｃｍ〜約１５０ｃｍである。
【００４０】
ライナーは、補修の必要な管の内部の形状に適合しうる。管の形状は完全に円形である必要はなく、卵形または楕円形等の非円形でありうる。ライナーは、管の湾曲にも対応しうる。
【００４１】
樹脂吸収性布が熱硬化可能樹脂で含浸されライナーが作製されたら、典型的には氷浴または冷凍トラックにおいて冷温で保管される。この冷蔵は熱硬化性樹脂の据え付け前の早すぎる硬化を防ぐのに必要である。ライナーは、樹脂の早すぎる硬化を防ぐために、冷凍トラックで仕事現場に運ばれうる。
【００４２】
損傷した管にライナーが挿入されたあと、ライナーを通常は約８０℃〜１００℃の高温に３〜１２時間さらすことによって樹脂が硬化される。蒸気硬化は、より少ない時間で足り、通常８〜１２時間かかる温水と比較して、通常３〜５時間である。
【００４３】
以下の実施例を参照することで本発明がよりよく理解される。
【実施例】
【００４４】
本発明のコーティング材料のスチレン透過性に対する耐性の改善を示すために、実施例を示す。実施例１および２は、現場硬化管ライナーで通常使用されるＴＰＵフィルムを評価した比較実施例である。実施例３、４および５は、本発明の実施例である。
【００４５】
ＡＳＴＭ  Ｄ８１４逆カップ透過性（Ｉｎｖｅｒｔｅｄ  Ｃｕｐ  Ｐｅｒｍｅａｂｉｌｉｔｙ）試験によりフィルムのスチレン透過性を評価した。スチレン透過性についての結果を、グラム／平方メートル／日で表す。
【００４６】
実施例１（比較）は、ポリエステルポリオール（アジピン酸＋１，４−ブタンジオール）、１，４−ブタンジオール鎖延長剤、およびＭＤＩから作製された９３Ａショア硬度ＴＰＵの厚さ５ｍｉｌ（１２７マイクロメートル）のフィルムを使用する。実施例２（比較）は、ポリエステルポリオール（アジピン酸＋ジエチレングリコール）、１，４−ブタンジオール鎖延長剤およびＭＤＩから作製された９５Ａショア硬度のＴＰＵの厚さ５ｍｉｌ（１２７マイクロメートル）のフィルムを使用する。実施例３は、ポリエステルポリオール（アジピン酸＋ジエチレングリコール）、１，４−ブタンジオール鎖延長剤およびＭＤＩから作製された６２Ｄショア硬度のＴＰＵの厚さ５ｍｉｌ（１２７マイクロメートル）のフィルムを使用する。実施例４は、鎖延長剤およびＭＤＩ（ポリオールなし）から作製された厚さ１ｍｉｌ（２５．４マイクロメートル）の８５ショアＤ硬度のＴＰＵと実施例１で使用した９３Ａショア硬度のＴＰＵの厚さ４ｍｉｌ（１０１．６マイクロメートル）のフィルムとから作製される、同時押出された厚さ５ｍｉｌ（１２７マイクロメートル）のフィルムを使用する。実施例５は、ＥＶＯＨの厚さ１ｍｉｌ（２５．４マイクロメートル）のフィルムと実施例１で使用したＴＰＵの厚さ４ｍｉｌ（１０１．６マイクロメートル）のフィルムとから成る、同時押出された厚さ５ｍｉｌ（１２７マイクロメートル）フィルムを使用する。
【００４７】
実施例１〜５の五つのフィルムのスチレン透過性についての結果、および、フィルムが反転据え付け法を用いて現場硬化管ライナーで使用するのに充分な可撓性を有するかを、下表１に示す。
【００４８】
【表１】
2012521318.tif 000002
結果から分かるように、１ｍｉｌの厚さの非常に硬い（８５ショアＤ）ＴＰＵを４ｍｉｌの厚さの軟性（９３ショアＡ）ＴＰＵと一緒に使用した場合に、スチレン透過性が大きく減少する。また、ＥＶＯＨを１ｍｉｌのバリヤ層として用いた同時押出フィルム（実施例５）は、スチレン透過性の大きな減少が見られる。
【００４９】
特許法規にもとづいて、最良の様式および好ましい実施形態を記載しているが、本発明の範囲はこれにより制限されず、添付の特許請求の範囲により制限される。
【国際調査報告】
2012521318.tif 000003
2012521318.tif 000004
2012521318.tif 000005